(57)【要約】【課題】電子レンジ用発熱シートと面で密着する食品であっても、電子レンジで加熱調理後、食品から容易に剥離することのできる電子レンジ用発熱シート、および、この電子レンジ用発熱シート付き紙容器を提供する。【解決手段】マイクロ波照射によって発熱するシート状の発熱基材の食品と接する面に、剥離紙を設けてなる電子レンジ用発熱シートであって、剥離紙が、紙層に塗工層とシリコン樹脂層を順次形成して構成され、塗工層がポリビニールアルコールを主成分とする塗工層であるか、または、ポリスチレン−アクリル酸エステル重合物とポリビニールアルコールとの共重合体と、ポリビニールアルコールを主成分とする塗工層である。また、この電子レンジ用発熱シートを紙容器に付ける。【選択図】図１
2013177198.tif 000002
【特許請求の範囲】
【請求項１】
マイクロ波照射によって発熱するシート状の発熱基材の食品と接する面に、剥離紙を設けてなる電子レンジ用発熱シートであって、
前記剥離紙が、紙層に塗工層とシリコン樹脂層を順次形成して構成され、
前記塗工層がポリビニールアルコールを主成分とする塗工層であるか、または、ポリスチレン−アクリル酸エステル重合物とポリビニールアルコールとの共重合体と、ポリビニールアルコールを主成分とする塗工層であることを特徴とする電子レンジ用発熱シート。
【請求項２】
前記発熱基材が、基材フィルムと金属薄膜層からなり、前記基材フィルム面に前記剥離紙が設けられていることを特徴とする請求項１に記載の電子レンジ用発熱シート。
【請求項３】
前記発熱基材が、基材フィルムと金属薄膜層からなり、前記金属薄膜層面に前記剥離紙が設けられていることを特徴とする請求項１に記載の電子レンジ用発熱シート。
【請求項４】
請求項１から３のいずれか１項に記載の電子レンジ用発熱シートを、紙容器の内底面に装着したことを特徴とする電子レンジ用発熱シート付き紙容器。
【発明の詳細な説明】
【技術分野】
【０００１】
本発明は、電子レンジ用発熱シートと電子レンジ用発熱シート付き紙容器に関するものである。
【背景技術】
【０００２】
近年、電子レンジ用発熱シートは、さまざまに用いられている。例えば、カップ形状の包装容器内にポップコーン原料を入れて販売し、消費者が家庭の電子レンジを使用してコーンを膨化させてポップコーンを作ることに用いられている（特許文献１）。
【０００３】
また、半調理の焼きおにぎり、お好み焼き、ピザなどの食品を電子レンジで加熱調理するときに、表面に焦げ目をつけ、クリスピーな食感を得るのに用いられている（特許文献２）。
【０００４】
電子レンジ用発熱シートは、いろいろな構造からなるものがあるが、そのひとつに、ポリエチレンテレフタレートフィルムにアルミニウムを薄く蒸着し、その蒸着面に接着剤を介し、紙と貼り合わせた電子レンジ用発熱シートが知られている。また、この電子レンジ用発熱シートを用いた、底面と側壁を備えた容器が知られており、これに蓋をすることも知られている（特許文献３）。
【０００５】
このような電子レンジ用発熱シートを用いて油脂分や水分が非常に多い食品を電子レンジに掛けて調理すると、食品から油脂分や水分が浮き出して溜り、食品がその油脂分や水分を再吸収して食感が低下することがあり、これを防ぐために、電子レンジ用発熱シートの食品対接面側に、不織布、和紙、洋紙などの素材からなる吸収紙を設けたものがあった（特許文献４）。
【０００６】
公知文献を以下に示す。
【先行技術文献】
【特許文献】
【０００７】
【特許文献１】実開平７−４４７３３号公報
【特許文献２】特開２００８−２８９６９２号公報
【特許文献３】特公昭６０−１５５４８号公報
【特許文献４】実開昭６３−１３３０８８号公報
【発明の概要】
【発明が解決しようとする課題】
【０００８】
従来の電子レンジ用発熱シートでは、食品の種類によっては、例えば、流動性を持っている、あるいは、加熱することによって流動性を持ち、電子レンジ用発熱シートと面で密着する食品では、加熱調理後、食品が電子レンジ用発熱シートに密着して剥がせなくなってしまうことがあった。
【０００９】
本発明は上記した事情に鑑みてなされたもので、電子レンジ用発熱シートと面で密着する食品であっても、電子レンジで加熱調理後、食品から容易に剥離することができ、また、加熱後そのまま置いておいても冷めにくい電子レンジ用発熱シート、および、この電子レンジ用発熱シート付き紙容器を提供することを課題としている。
【課題を解決するための手段】
【００１０】
本発明の請求項１に係る発明は、マイクロ波照射によって発熱するシート状の発熱基材の食品と接する面に、剥離紙を設けてなる電子レンジ用発熱シートであって、
前記剥離紙が、紙層に塗工層とシリコン樹脂層を順次形成して構成され、
前記塗工層がポリビニールアルコールを主成分とする塗工層であるか、または、ポリスチレン−アクリル酸エステル重合物とポリビニールアルコールとの共重合体と、ポリビニールアルコールを主成分とする塗工層であることを特徴とする電子レンジ用発熱シートである。
【００１１】
本発明の電子レンジ用発熱シートは、以上のような構成であって、ポリビニールアルコールを主成分とする塗工層であるか、または、ポリスチレン−アクリル酸エステル重合物とポリビニールアルコールとの共重合体と、ポリビニールアルコールを主成分とする塗工層と、シリコン樹脂層を順次形成した剥離紙を設けてあるので、面で密着する食品に使用して電子レンジで加熱調理しても、食品から容易に剥離することができる。また、食品と接する面に剥離紙を設けてあるので、加熱後そのまま置いておいても食品が冷めにくい。
【００１２】
本発明の請求項２の発明は、前記発熱基材が、基材フィルムと金属薄膜層からなり、前記基材フィルム面に前記剥離紙が設けられていることを特徴とする請求項１に記載の電子レンジ用発熱シートである。
【００１３】
本発明は、前記発熱基材が、基材フィルムと金属薄膜層からなり、前記基材フィルム面に前記剥離紙が設けられているので、製造が容易であり、また、基材フィルムに食品が密着することが無く、電子レンジで加熱調理しても、食品から容易に剥離することができる。
【００１４】
本発明の請求項３の発明は、前記発熱基材が、基材フィルムと金属薄膜層からなり、前記金属薄膜層面に前記剥離紙が設けられていることを特徴とする請求項１に記載の電子レンジ用発熱シートである。
【００１５】
本発明は、発熱基材が、基材フィルムと金属薄膜層からなり、前記金属薄膜層面に前記剥離紙が設けられているので、製造が容易であり、また、金属薄膜層に食品が密着することが無く、電子レンジで加熱調理しても、食品から容易に剥離することができ、さらには、金属薄膜を保護することができる。
【００１６】
本発明の請求項４の発明は、請求項１から３のいずれか１項に記載の電子レンジ用発熱シートを、紙容器の内底面に装着したことを特徴とする電子レンジ用発熱シート付き紙容器である。
【００１７】
本発明の電子レンジ用発熱シート付き紙容器は、請求項１から３のいずれか１項に記載の電子レンジ用発熱シートを、紙容器の内底面に装着してあるので、面で密着する食品に使用して電子レンジで加熱調理しても、食品から容易に剥離することができる。また、食品と接する面に剥離紙を設けてあるので、加熱後そのまま置いておいても食品が冷めにくい。
【発明の効果】
【００１８】
本発明の電子レンジ用発熱シート、および、この電子レンジ用発熱シート付き紙容器は、面で密着する食品に使用して電子レンジで加熱調理しても、食品から容易に剥離することができる。また、食品と接する面に剥離紙を設けてあるので、加熱後そのまま置いておいても食品が冷めにくい。
【図面の簡単な説明】
【００１９】
【図１】本発明の電子レンジ用発熱シートの一例を模式的に断面で示した説明図である。
【図２】本発明の電子レンジ用発熱シートの他の例を模式的に断面で示した説明図である。
【図３】（ａ）本発明の電子レンジ用発熱シート付き紙容器の一例の容器本体を折畳んだ状態を示す説明図である。（ｂ）本発明の電子レンジ用発熱シート付き紙容器の一例の容器本体を起した状態を示す説明図である。（ｃ）本発明の電子レンジ用発熱シート付き紙容器の一例の容器本体に蓋を被せた状態を示す説明図である。
【図４】本発明の電子レンジ用発熱シートを用いて食品を調理するときの状況の一例を模式的に示した説明図である。
【図５】本発明の電子レンジ用発熱シートを用いて食品を電子レンジで調理している様子を模式的に示した説明図である。
【発明を実施するための形態】
【００２０】
以下本発明を実施するための形態につき説明する。
図１は、本発明の電子レンジ用発熱シートの一例を模式的に断面で示した説明図である。
【００２１】
本例の電子レンジ用発熱シート１００は、図１の断面図のように、マイクロ波照射によって発熱するシート状の発熱基材１０の片面に剥離紙２０が積層されている。発熱基材１０は、基材フィルム１１の片面に蒸着による金属薄膜層１２が設けられている。
【００２２】
また、剥離紙２０は、紙層２１に塗工層２２とシリコン樹脂層２３が順次積層されている。そして、発熱基材１０の金属薄膜層１２の面に、剥離紙２０の紙層２１の面が積層されている。また、発熱基材１０の金属薄膜層１２面には、保護層３０が設けられている。
【００２３】
発熱基材１０に用いる基材フィルム１１には、ポリエチレンテレフタレート、ポリプロピレン、ポリメチルペンテン、ポリエーテルイミドなどのフィルムが使用できる。基材フィルム１１の厚みは５から２５μｍ程度のフィルムが用いられる。未延伸でも良いが、二軸延伸フィルムが耐熱性も高く好ましい。
【００２４】
金属薄膜層１２としては、導電性金属の薄膜が用いられる。食品表面を褐色になるように加熱するには、この金属薄膜層１２の表面抵抗率を６２Ω／ｃｍ２以上にするのが好ましい。
【００２５】
薄膜の製造方法は、基材フィルム１１に真空蒸着法によって積層させるのがよい。導電性金属としては、アルミニウムやニッケル、金、銀、亜鉛、白金などが使用できるが、アルミニウムが使い勝手がよい。
【００２６】
より具体的には、金属アルミニウムを蒸着源として、真空中で、加熱、蒸発させ、２軸延伸のポリエチレンテレフタレートフィルムなどの基材フィルム１１面に凝集させて薄膜を形成させる。厚みは２から１５ｎｍが好ましい。
【００２７】
厚みによって電子レンジ加熱したとき、特定の温度に達するまでの時間に影響される。金属薄膜層１２の厚みの制御は、この程度の厚みでは、アルミニウム蒸着層は半透明であるので、光線透過量を測定することによって厚さを制御することができる。
【００２８】
剥離紙２０の紙層２１には、広葉樹晒クラフトパルプ、針葉樹晒クラフトパルプ等の化学パルプ、あるいは、ＧＰ、ＲＧＰ、ＴＭＰ等の機械パルプを原料として用いた紙を用いることができ、上質紙、中質紙、片艶紙及びクラフト紙等の酸性紙、中性紙、アルカリ性紙などが使用できる。坪量は、３０から１００ｇ／ｍ２の紙が好ましく用いることができる。
【００２９】
塗工層２２には、ポリビニールアルコールを主成分とするか、または、ポリビニールアルコール、及びポリスチレン−アクリル酸エステル重合物とポリビニールアルコールとの共重合体を主成分とする塗工液を塗布して形成されている。
【００３０】
ポリビニールアルコールとしては、重合度が１５００から１８０００のものが好ましく用いることができる。重合度が１５００より低いと、造膜性が悪く、上に設けるシリコン樹脂層の製膜に影響を与える。
【００３１】
ポリスチレン−アクリル酸エステル重合物−ポリビニールアルコール共重合体とは、（１）スチレンモノマーの重合により生成されるポリスチレン、（２）アクリロニトリルの加アルコール分解法や、プロピレン直接酸化法により生成されるアクリル酸メチル、アクリル酸エチル、アクリル酸ブチル、アクリル酸２エチルヘキシル等のアクリル酸エステル重合物、（３）ポリビニールアルコール、あるいは不飽和カルボン酸の部分または完全エステル、またはアセト酢酸エステル化した変性ポリビニールアルコール、の（１）から（３）の３種からなる共重合体である。
【００３２】
このようにして得られた塗工液を、ゲートロールコーター、バーコーター、ロールコーター、エアーナイフコーター、ブレードコーター等の公知の塗工設備にて、塗布して塗工層２２を形成することができる。塗布量としては、乾燥重量で３から７ｇ／ｍ２が適当である。
【００３３】
シリコン樹脂層２３は、シリコン樹脂を塗布して設けることができる。用いるシリコン樹脂としては一般の有機溶剤希釈タイプ、無溶剤タイプ、及びエマルジョンタイプのシリコン樹脂等を任意に使用することができる。シリコン樹脂の塗工量は１から２ｇ／ｍ２が好ましく、塗工量が１ｇ／ｍ２に満たない場合、食品との剥離性が劣る。
【００３４】
保護層３０は、金属薄膜層１２を保護するために設けるもので、シート状であれば特に限定されるものではない。紙が、耐熱性があり安価であるので、好ましく用いられるが、紙に限らず、不織布や、プラスチックフィルムでも構わない。
【００３５】
このように、紙層２１に塗工層２２とシリコン樹脂層２３を設けた剥離紙２０を作成し、まず、基材フィルム１１の片面に蒸着により金属薄膜層１２を設けた発熱基材１０の金属薄膜層１２面に、保護層３０を積層し、次に、基材フィルム１１面に、剥離紙２０の紙層２１面を貼り合わせることによって、電子レンジ用発熱シート１００が得られる。
【００３６】
図２は、本発明の電子レンジ用発熱シートの他の例を模式的に断面で示した説明図である。
【００３７】
本例の電子レンジ用発熱シート２００は、図２の断面図のように、電子レンジ用発熱シート１００と同様に、マイクロ波照射によって発熱するシート状の発熱基材１０の片面に剥離紙２０が積層されている。
【００３８】
発熱基材１０は、基材フィルム１１の片面に蒸着による金属薄膜層１２が設けられている。また、剥離紙２０は、紙層２１に塗工層２２とシリコン樹脂層２３が順次積層されている。
【００３９】
電子レンジ用発熱シート２００では、電子レンジ用発熱シート１００と異なり、剥離紙２０の紙層２１面が、発熱基材１０の金属薄膜層１２面に積層され、また、保護層３０が設けられていない。使用する材料については、電子レンジ用発熱シート１００と同じもの
が使用できる。
【００４０】
この電子レンジ用発熱シート２００を製造するには、紙層２１に塗工層２２とシリコン樹脂層２３を設けた剥離紙２０を作成し、基材フィルム１１の片面に蒸着により金属薄膜層１２を設けた発熱基材１０の金属薄膜層１２面に、剥離紙２０の紙層２１面を貼り合わせることによって、電子レンジ用発熱シート２００が得られる。
【００４１】
上記の２つの例では、発熱基材１０として、基材フィルム１１の片面に蒸着による金属薄膜層１２を設けた構造のものを用いたが、必ずしもこのタイプの発熱基材１０でなくとも構わない。例えば、導電性金属の粉末を分散させた塗布液を塗工した発熱基材や半導体を利用した発熱基材でも良い。
【００４２】
図３（ａ）は、本発明の電子レンジ用発熱シート付き紙容器の一例の容器本体を折畳んだ状態を示す説明図、（ｂ）は、本発明の電子レンジ用発熱シート付き紙容器の一例の容器本体を起した状態を示す説明図、（ｃ）は、本発明の電子レンジ用発熱シート付き紙容器の一例の容器本体に蓋を被せた状態を示す説明図である。
【００４３】
本例の電子レンジ用発熱シート付き紙容器３００は、図３（ａ）に示すように、容器本体３１０が折畳めるようになっている。図３（ｂ）は、容器本体３１０を起した状態を示す説明図であり、容器本体３１０は、方形の底面３１１と底面３１１より起立する４つの側面３１２からなっている。図の破線で示した折罫３１３を容器の内部方向へ押し込むことによって、４つの側面３１２を内側に倒し、図３（ａ）のように、折畳むことが出来る。容器本体３１０の底の内面には、電子レンジ用発熱シート１００、または、２００が設けられている。
【００４４】
図３（ｃ）は、本発明の電子レンジ用発熱シート付き紙容器３００の一例の容器本体３１０に蓋３２０を被せた状態を示している。蓋材３２０は、対向する２辺に折曲片が設けられていて、折曲片を折り、容器本体の中に差し込んで、図３（ｃ）のように、容器本体３１０に蓋３２０が被せられる。
【００４５】
容器本体３１０と蓋３２０を構成する材料は、剛性を有する紙が好ましく用いられる。使用する紙としては、坪量２００〜５００ｇ／ｍ２のバージン紙、カード紙、カップ原紙、コートボール紙などの板紙が使用できる。紙基材に積層する他の紙層としては、晒しクラフト紙、上質紙などが使用でき、接着性樹脂層としては、低密度ポリエチレン樹脂を使用しても良い。
【００４６】
本発明の電子レンジ用発熱シート付き紙容器は、上記に限定されることなく、容器本体が底面とその底面より起立する側面からなっていて、上端が開口されて、容器本体の底内面に、電子レンジ用発熱シートが設けられていれば良い。また、蓋はなくても良い。
【実施例】
【００４７】
以下に、本発明の具体的実施例について説明する。
【００４８】
＜実施例１＞
基材フィルム１１として１２μｍの２軸延伸ポリエチレンテレフタレートフィルムを用意し、その片面に金属薄膜層１２としてアルミニウムを真空蒸着によって６ｎｍの厚さになるように設け、発熱基材１０を作成した。この発熱基材１０の金属薄膜層１２の面に、接着剤を介して、中性紙である金属合紙（坪量３２ｇ／ｍ２）をドライラミネーションにより積層し、保護層３０を設けた。
【００４９】
別途、紙層２１のグラシン紙（坪量３０．５ｇ／ｍ２）を用意し、その片面に重合度１７００のポリビニールアルコール（日本合成化学工業製）の７重量％の塗工液を塗布し、乾燥塗布量４ｇ／ｍ２の塗工層２２を設けた。さらに、その塗工層２２の面に、シリコン樹脂を溶剤で希釈して塗布し、乾燥塗布量１．５ｇ／ｍ２のシリコン樹脂層２３を設け、剥離紙２０Ａを作成した。
【００５０】
この剥離紙２０Ａの紙層２１面と、保護層３０を積層した発熱基材１０の基材フィルム１１面とを積層し、さらに、保護層３０に腰を出すために、板紙（坪量３１０ｇ／ｍ２）を積層し、実施例１の電子レンジ用発熱シート１００を作成した。
【００５１】
＜実施例２＞
剥離紙２０Ｂとして、紙層２１のグラシン紙（坪量３０．５ｇ／ｍ２）を用意し、その片面に重合度１７００のポリビニールアルコール（日本合成化学工業製）を７０重量部とポリスチレン−アクリル酸エステル重合物−ポリビニールアルコール共重合体（荒川化学工業製）を３０重量部の７重量％の塗工液を塗布し、乾燥塗布量４ｇ／ｍ２の塗工層２２を設けた。さらに、その塗工層２２の面に、シリコン樹脂を溶剤で希釈して塗布し、乾燥塗布量１．５ｇ／ｍ２のシリコン樹脂層２３を設け、剥離紙２０Ｂを作成した。
【００５２】
この剥離紙２０Ｂを、実施例１の剥離紙２０Ａの変わりに用いた以外は、実施例１と同様にして、実施例２の電子レンジ用発熱シート１００を作成した。
【００５３】
＜実施例３＞
実施例１の発熱基材１０に保護層３０を設けず、その発熱基材１０の金属薄膜層１２の面に、接着剤を介して、実施例１の剥離紙２０Ａの紙層２１面と、積層した以外は、実施例１と同様にして、実施例３の電子レンジ用発熱シート２００を作成した。
【００５４】
以下に、本発明の比較例について説明する。
【００５５】
＜比較例１＞
実施例１の保護層３０を設けた発熱基材１０に剥離紙２０Ａを積層せずに、板紙（坪量３１０ｇ／ｍ２）を積層した以外は、実施例１と同様にして、比較例１の電子レンジ用発熱シートを作成した。
【００５６】
＜比較例２＞
剥離紙２０Ａの代わりに、塗工層２２、シリコン樹脂層２３を設けないグラシン紙（坪量３０．５ｇ／ｍ２）を積層した以外は、実施例１と同様にして、比較例２の電子レンジ用発熱シートを作成した。
【００５７】
＜比較例３＞
剥離紙２０Ａの代わりに、ポリブチレンテレフタレートフィルム５０μｍ（三菱エンジニアリングプラスチック製ノバジュラン（登録商標）５０２６）を積層した以外は、実施例１と同様にして、比較例３の電子レンジ用発熱シートを作成した。
【００５８】
＜比較例４＞
剥離紙２０Ａの代わりに、シリコン樹脂塗工ポリエチレンテレフタレートフィルム２０μｍ（三菱樹脂製ダイヤホイル（登録商標）ＭＲＦ２５）を積層した以外は、実施例１と同様にして、比較例４の電子レンジ用発熱シートを作成した。
【００５９】
＜比較例５＞
剥離紙２０Ａの代わりに、ポリメチルペンテンフィルム５０μｍ（東セロ製Ｘ−８８３）
を積層した以外は、実施例１と同様にして、比較例５の電子レンジ用発熱シートを作成した。
【００６０】
＜調理評価＞
市販のホットケーキ粉、鶏卵、牛乳を混合し、ホットケーキ生地４を作る。実施例１の電子レンジ用発熱シート１００を、図４のように、板紙面を下にして置き、その上に、ポリエチレンコート紙で作った筒状の内径７３ｍｍのリング５を置き、リング５の中に、用意したホットケーキ生地４を流し込み、図５のように、高周波出力５００Ｗの電子レンジ６のターンテーブル７の上において、１分３０秒間加熱調理した。
【００６１】
同様に実施例２、３と比較例１から５の電子レンジ用発熱シートについても、加熱調理を行った。これらについて以下の項目について評価した。
【００６２】
（剥離性）
加熱調理後、電子レンジ用発熱シートよりホットケーキを剥がして、その剥離性を評価した。簡単に剥がれたものを○とし、きれいに剥がれず、剥がすのに力が要ったものを△とし、電子レンジ用発熱シート側へのこびりつきがひどく、剥がれないものを×として評価し、その結果を表１にまとめた。
【００６３】
（焦げ目）
加熱調理後、電子レンジ用発熱シートよりホットケーキを剥がして、電子レンジ用発熱シート側のホットケーキの面の焦げ目の付き具合を評価した。全面に適度な焦げ目がついているものを○とし、部分的に焦げ目がついているものを△とし、焦げ目のついていないものを×として評価し、その結果を表１にまとめた。
【００６４】
（しっとり感）
加熱調理後のホットケーキを、食べてみて、その嫉妬離間を評価した。ホットケーキに適度な水分が含まれ、しっとりしているものを○とし、水分が少なくぱさぱさしているものを△とし、水分が抜けて硬いものを×として評価し、その結果を表１にまとめた。
【００６５】
（シートの状態）
加熱調理後、電子レンジ用発熱シートの状態を評価した。電子レンジ用発熱シートに溶解や破れなどの損傷がないものを○とし、電子レンジ用発熱シートに溶解や破れなどの損傷が一部あるものを△とし、電子レンジ用発熱シートに溶解や破れなどの損傷が全体的にあるものを×として評価し、その結果を表１にまとめた。
【００６６】
＜保温性評価＞
調理による評価とは別に、実施例１から３および比較例１から５について、保温性評価を行った。デンプン溶液にヨウ素液を加え、更に寒天を加えて溶解した混合液を、実施例１から３および比較例１から５の電子レンジ用発熱シートの上に滴下して放冷した。
【００６７】
これをそれぞれ、高周波出力５００Ｗの電子レンジで３分間加熱した。加熱後常温で放置して、滴下した混合液の色が高温時の薄黄色から、常温の紫色に着色するまでの時間を測定した。
【００６８】
紫色に着色するまで４０秒以上かかったものを保温性が良いと判断し、○とした。紫色に着色するまでが３０秒以内であったものを保温性が悪いと判断し、×とした。その結果を表１にまとめた。
【００６９】
＜総合評価＞
上記の項目の優先順位を高いほうから、電子レンジ用発熱シートの状態、剥離性、焦げ目、しっとり感、保温性の順にして、評価し、総合評価した。その結果を表１にまとめた。
【００７０】
【表１】
2013177198.tif 000003
＜比較結果＞
実施例１から３の電子レンジ用発熱シートは、電子レンジ用発熱シートの状態、剥離性、焦げ目、しっとり感についていずれも良好な結果となり、電子レンジ用発熱シート自体の劣化もなく、ホットケーキの生地を流し込んで加熱調理しても、剥離性が良好であり、出来上がったホットケーキも焦げ目がきちんとついて、食感も良好であった。また、保温性も良好であった。
【００７１】
一方、比較例１から３の電子レンジ用発熱シートを用いた場合は、出来上がったホットケーキが電子レンジ用発熱シートにこびりついてしまい、剥がすことができず、剥離性が悪かった。
【００７２】
また、比較例３の電子レンジ用発熱シートを用いた場合は、さらに表面のフィルムであるポリブチレンテレフタレートフィルムが白くなっており、融けていて、電子レンジ用発熱シートが加熱調理によって劣化していた。
【００７３】
比較例４と５剥離性自体は、問題がなかったが、電子レンジ用発熱シートの表面のフィルムであるシリコン樹脂塗工ポリエチレンテレフタレートフィルム、あるいは、ポリメチルペンテンフィルムが一部融けていて、好ましくなかった。
【００７４】
また、比較例３から５の電子レンジ用発熱シートを用いた場合は、食品と接する面に剥離シートなどの紙の層がないので、発熱基材の温度が逃げてしまい保温性が悪かった。
【００７５】
上記、実施例１から３と比較例１から５の電子レンジ用発熱シートを紙箱の底内面に貼り、図３のような電子レンジ用発熱シート付き紙容器を作成し、同様な評価を行ったところ、同様な結果であった。
【００７６】
以上のように、本発明の電子レンジ用発熱シート、および、電子レンジ用発熱シート付き紙容器は、面で密着する食品に使用して電子レンジで加熱調理しても、食品から容易に剥離することができる。また、電子レンジでの加熱調理による、電子レンジ用発熱シートの溶融などの劣化も起こることがない。
【符号の説明】
【００７７】
１００、２００・・・電子レンジ用発熱シート
１０・・・発熱基材
２０・・・剥離紙
１１・・・基材フィルム
１２・・・金属薄膜層
２１・・・紙層
２２・・・塗工層
２３・・・シリコン樹脂層
３０・・・保護層
３００・・・電子レンジ用発熱シート付き紙容器
３１０・・・容器本体
３１１・・・底面
３１２・・・側面
３１３・・・折罫
３２０・・・蓋材
４・・・ホットケーキ生地
５・・・リング
６・・・電子レンジ
７・・・ターンテーブル
【図１】
2013177198.tif 000004
【図２】
2013177198.tif 000005
【図３】
2013177198.tif 000006
【図４】
2013177198.tif 000007
【図５】
2013177198.tif 000008